hat
De anvan tout koreksyon materyèl likid itilize nan pwosesis la RIM te ki estoke nan de rezèvwa nan tanperati sèten, rezèvwa se souvan veso presyon. Nan bòdi, stoste anjeneral nan 0.2 ~ 0.3 MPA ba presyon nan rezèvwa a, ak sikile toujou ap nan rezèvwa a, echanjeur chalè ak melanje tèt yo. Kòm pou an poliyiretàn, tanperati an mwayèn nan stoste se 20 ~ 40 ℃, presizyon nan kontwòl tanperati se ± 1 ℃.
fra
Deux matériau liquide brut utilisé dans le procédé RIM ont été stockés dans deux réservoirs à certaines températures, le réservoir est couramment récipient sous pression. Dans le moulage, stoste habituellement 0,2 ~ 0,3 MPa à basse pression dans le réservoir, et en faisant circuler en permanence dans le réservoir, les échangeurs de chaleur et la tête de mélange. En ce qui concerne le polyuréthane, la température moyenne de stoste est de 20 ~ 40 ℃, la précision de régulation de la température est de ± 1 ℃.